(57)【要約】【課題】内容物に影響を受けない、耐内容物性の高いエアゾール容器の内筒【解決手段】内筒３がメタロセン系直鎖状低密度ポリエチレンと、低密度ポリエチレンとを混合した合成樹脂で構成されることを特徴とするエアゾール容器の内筒。【選択図】        図１
2004236870.tif 000002
【特許請求の範囲】
【請求項１】
内筒がメタロセン系直鎖状低密度ポリエチレンと、低密度ポリエチレンとを混合した合成樹脂で構成されることを特徴とするエアゾール容器の内筒。
【請求項２】
前記メタロセン系直鎖状低密度ポリエチレンが５０％重量、かつ前記低密度ポリエチレンが５０％重量であることを特徴とする請求項１記載のエアゾール容器の内筒。
【請求項３】
内部に、染毛剤第１剤または脱色剤第１剤を充填した内筒を有する第１剤容器と、染毛剤第２剤または脱色剤第２剤を充填した内筒を有する第２剤容器が同時に内装され、前記２種類の充填物を同時に抽出させる排出口を持つことを特徴とする一体容器において、前記第１剤容器または／および第２剤容器の内筒が、メタロセン系直鎖状低密度ポリエチレンと、低密度ポリエチレンとを混合した合成樹脂で構成されることを特徴とするエアゾール容器の内筒。
【請求項４】
内筒の最内層がメタロセン系直鎖状低密度ポリエチレン、最外層が低密度ポリエチレンで構成されることを特徴とするエアゾール容器の内筒。
【請求項５】
内部に、染毛剤第１剤または脱色剤第１剤を充填した内筒を有する第１剤容器と、染毛剤第２剤または脱色剤第２剤を充填した内筒を有する第２剤容器が同時に内装され、前記２種類の充填物を同時に抽出させる排出口を持つことを特徴とする一体容器において、前記第１剤容器または／および第２剤容器の内筒の最内層が、メタロセン系直鎖状低密度ポリエチレン、最外層が低密度ポリエチレンで構成されることを特徴とする請求項４記載のエアゾール容器の内筒。
【発明の詳細な説明】
【０００１】
【発明の属する技術分野】
この発明は、エアゾール容器の内筒に関し、さらに詳しくは経時的劣化を防止したエアゾール容器の内筒に関する。
【０００２】
【従来の技術】
従来、染毛剤容器は、通常染毛剤第１剤と染毛剤第２剤が、各々別の容器に収納され、対になってセットとして販売されている。第１剤は酸化染料であり、第２剤は第１剤の染料を酸化重合させる目的をもった、過酸化水素を含有する内容物である。このような従来の容器として、図７に示すようなエアゾール容器１００がある。エアゾール容器１００は、外筒１０１と該外筒１０１内に収納される内筒１０２と、染毛剤等の内容物を噴射するバルブ１０３とを有し、このバルブ１０３は、前記外筒１０１の開口部１０１ａに固定されている。そして、前記内容物１０４は、外筒１０１内の圧縮ガス１０５のガス圧によって押圧され、前記バルブ１０３から外に噴出されるものである。このようなエアゾール容器１００の内筒１０２は、一般に図８に示すように、低密度ポリエチレンや直鎖状低密度ポリエチレン等の単層の樹脂材料で構成されていた。
【０００３】
【発明が解決しようとする課題】
しかしながら、内筒１０２が低密度ポリエチレンや直鎖状低密度ポリエチレンで構成される場合、内容物１０４が染毛剤等である場合、長期間内容物が内筒１０２に充填されているため、内容物によって酸化され劣化する欠点があった。特に、第１剤の染料を酸化重合させるための第２剤が充填された場合、２剤は過酸化水素を含有しているため、分解して発生する酸素により、内筒１０２が劣化する欠点があった。現実に、内筒１０２の引張り強さ、伸び率等の物性が低下するため、内筒１０２にクラックが発生し内容物が内筒１０２から漏れ出すという問題が生じていた。
【０００４】
この発明は、このような従来の課題に着目してなされたもので、内容物に影響を受けない、耐内容物性の高いエアゾール容器の内筒を提供することを目的とする。
【０００５】
【課題を解決するための手段】
この課題を解決するため、請求項１記載の発明に対応する手段は、内筒がメタロセン系直鎖状低密度ポリエチレンと、低密度ポリエチレンとを混合した合成樹脂で構成されることを特徴とするエアゾール容器である。
【０００６】
請求項２記載の発明に対応する手段は、メタロセン系直鎖状低密度ポリエチレンが５０％重量、かつ前記低密度ポリエチレンが５０％重量であることを特徴とするエアゾール容器の内筒である。
【０００７】
請求項３記載の発明に対応する手段は、内部に、染毛剤第１剤または脱色剤第１剤を充填した内筒を有する第１剤容器と、染毛剤第２剤または脱色剤第２剤を充填した内筒を有する第２剤容器が同時に内装され、前記２種類の充填物を同時に抽出させる排出口を持つことを特徴とする一体容器において、前記第１剤容器または／および第２剤容器の内筒が、メタロセン系直鎖状低密度ポリエチレンと、低密度ポリエチレンとを混合した合成樹脂で構成されることを特徴とするエアゾール容器の内筒である。
【０００８】
請求項４記載の発明に対応する手段は、内筒の最内層がメタロセン系直鎖状低密度ポリエチレン、最外層が低密度ポリエチレンで構成されることを特徴とするエアゾール容器の内筒である。
【０００９】
請求項５記載の発明に対応する手段は、内部に、染毛剤第１剤または脱色剤第１剤を充填した内筒を有する第１剤容器と、染毛剤第２剤または脱色剤第２剤を充填した内筒を有する第２剤容器が同時に内装され、前記２種類の充填物を同時に抽出させる排出口を持つことを特徴とする一体容器において、前記第１剤容器または／および第２剤容器の内筒の最内層がメタロセン系直鎖状低密度ポリエチレン、最外層が低密度ポリエチレンで構成されることを特徴とするエアゾール容器の内筒である。
【００１０】
【発明の実施の形態】
図１（ａ）（ｂ）は、各々この発明に係るこの発明に係るエアゾール容器１、１１の内筒３を示す断面図である。図１（ａ）に示すエアゾール容器１の実施形態は、バルブ５を、外筒１ａの開口部１ｂの括部１ｃに装着した後、この開口部１ｂをバルブ５の天面にて内側に折曲することにより、バルブ５を固定するタイプのエアゾール容器である。そして、このエアゾール容器１内には、染毛剤等の内容物８が充填されている内筒３が挿入されている。内筒３の口部３ａは、バルブ５とエアゾール容器１の括部１ｃの間に挟着され、底部３ｂは外筒１ａの底部に当接されている。また、内筒３の中間部には、内筒３に強制的に軸方向の大きな押圧力が掛かった状態で挿入されても、スプリングのように内筒３の長さを吸収して縮む蛇腹部３ｃが形成されている。次に、図１（ｂ）に示すエアゾール容器１１の実施形態は、バルブ６を、外筒１１ａの開口部１１ｂの括部１１ｃに装着した後、上方からカバー７を被せて、その端部を括部１１ｃに外側からカシメることにより、バルブ６を外筒１１ａの開口部１１ｂに固定するものである。なお、内筒３内の内容物を押圧するプロペラント９は、各々開口部１ｂ、１１ｂとバルブ５、６の隙間からエアゾール容器１、１１内に充填されるものである。
【００１１】
図１（ａ）（ｂ）に示す本発明に係るエアゾール容器１、１１内に内装される内筒３の特徴を図２に示す。図２に示す第１実施の形態は、内筒３を構成する素材が、メタロセン系直鎖状低密度ポリエチレンと、低密度ポリエチレンを混合した合成樹脂素材で構成されている点にある。図２に示すように層構成は単層である。メタロセン系直鎖状低密度ポリエチレンを１００％とすると、内筒３の表面状態及び手触り感が悪く、またブロー成形における成形性が悪くなる欠点がある。好ましくは、メタロセン系直鎖状低密度ポリエチレンが５０％重量及び低密度ポリエチレンが５０％重量を混合した素材が良好である。図３は、第２実施の形態を示すもので、染毛剤等の内容物８と接触する内筒１３の最内層１３ｂが、メタロセン系直鎖状低密度ポリエチレンで構成され、最外層１３ａが、低密度ポリエチレンで構成されている。層構成は２層である。
【００１２】
図４は、本発明の第３実施の形態を示すもので、２０は２連式エアゾール容器である。酸化染料が主剤である内容物８ａを充填した、内筒３を内装した第１容器２１と、染料を酸化重合させる過酸化水素を主成分とする内容物８ｂを充填した内筒３を内装した第２容器２２を、一対として構成したものである。各々の充填物を同時に吐出させる吐出口２４を持つ一体形容器タイプのエアゾール容器である。この２連式エアゾール容器２０は、簡単な構造を有し、頭髪に均一に塗布でき、かつ頭皮を染着せずに染毛することができる。また使用時に垂れ落ちて地肌や衣服を汚染することもなく、手指も汚すことなく簡便に使用でき、さらには、必要な量だけ使用でき、使用しないときは、空気から遮断されるため、充填物の保存性にも優れた染毛剤または脱色剤用エアゾール容器である。
【００１３】
使用する際には、第１容器２１内に充填された染毛剤第１剤と、第２容器２２内に充填された染毛剤第２剤を、各々別個の容器２１、２２から排出し、混合してブラシ上に取り、頭髪を梳くことにより染毛剤を塗布することができる。第３実施の形態は、このような第１容器２１及び第２容器２２の内筒３に、本発明に係るメタロセン系直鎖状低密度ポリエチレンと、低密度ポリエチレンとを混合した合成樹脂材料、または最内層が、メタロセン系直鎖状低密度ポリエチレンで構成され、最外層が、低密度ポリエチレンで構成されている合成樹脂材料を採用した実施の形態である。なお、内筒３の底部３ｂは、第１容器２１及び第２容器２２の底部に当接されている。第３実施の形態において、第１容器２１または第２容器２２の、いずれかの内筒３のみが、本発明に係るメタロセン系直鎖状低密度ポリエチレンと、低密度ポリエチレンを混合した合成樹脂素材で構成されてもよい。
【００１４】
図５は、本発明の第４実施の形態を示すもので、同様に、酸化染料が主剤である内容物３８ａを充填した内筒３３を内装した第１容器３１と、染料を酸化重合させる目的をもった過酸化水素を主成分とする内容物３８ｂを充填した内筒３３を内装した第２容器３２を、一対として構成した２連式エアゾール容器３０を示す図面である。この実施の形態において、同様に内筒３３は、本発明に係るメタロセン系直鎖状低密度ポリエチレンと、低密度ポリエチレンとを混合した合成樹脂材料、または最内層が、メタロセン系直鎖状低密度ポリエチレンで構成され、最外層が、低密度ポリエチレンで構成されている合成樹脂材料を採用した実施の形態である。この第４実施の形態は、内筒３の底部が、第１容器３１及び第２容器３２の底部に当接されず、第１容器３１及び第２容器３２内に懸吊されている。
【００１５】
図６は、本発明の第５実施の形態を示すもので、エアゾール容器４１の開口がネッキング加工により絞られ、開口先端にビード部が形成された、通常のエアゾール容器４１の内筒４３内に、染毛剤等の内容物４８を充填したものであり、この内筒４３に、本発明に係るメタロセン系直鎖状低密度ポリエチレンと、低密度ポリエチレンとを混合した合成樹脂材料、または最内層が、メタロセン系直鎖状低密度ポリエチレンで構成され、最外層が、低密度ポリエチレンで構成されている合成樹脂材料を採用した実施の形態である。
【００１６】
次に、本発明に係る内筒を構成する素材と、従来の素材との試験結果を以下に示す。
（試験条件）
▲１▼温度２５℃において、引張試験機の引張速度２００ｍｍ／ｍｉｎにて引張試験を行った。
▲２▼引張試験片は、４５℃の染毛剤２剤中に、３カ月間浸漬させた内筒を切断して、各々引張試験片を造る。
▲３▼浸漬サンプルを１ｃｍ間隔に切断し、サンプルを引張試験機を用いて、引張試験を実施し、破断までの引張長さを測定した。
【表１】
2004236870.tif 000003
表１より、内筒を構成する材質の伸び率を比較した場合、従来の低密度ポリエチレンや直鎖状低密度ポリエチレン単層の場合に比較して、本発明に係る低密度ポリエチレン５０重量％にメタロセン系直鎖状低密度ポリエチレンを５０重量％を配合した材質の内筒の場合、破断までの引張長さは、すべて１００．０ｍｍ以上であり、大きな伸び率であった。そして、上記材質で製造された内筒に染毛剤を入れた経時試験では、クラックの発生がみられなかった。
【００１７】
【発明の効果】
以上説明してきたように、この発明に係る内筒は、経時的に染毛剤等の内容物の影響を受けず、劣化を防止した耐内容物性が高いという効果を有する。そして、内筒に、染毛剤等の内容物を充填した場合であっても、内筒のクラック発生及び内筒から内容物が漏れ出すのを防止することができる。
【図面の簡単な説明】
【図１】この発明に係るエアゾール容器の内筒を挿入したエアゾール容器を示す断面図（ａ）（ｂ）。
【図２】この発明に係るエアゾール容器の内筒の第１実施の形態を示す、図１のＡ部拡大断面図。
【図３】この発明に係るエアゾール容器の内筒の第２実施の形態を示す、図１のＡ部拡大断面図。
【図４】この発明に係るエアゾール容器の内筒を２連式エアゾール容器に適用した、第３実施の形態を示す断面図。
【図５】この発明に係るエアゾール容器の内筒を２連式エアゾール容器に適用した、第４実施の形態を示す断面図。
【図６】この発明に係るエアゾール容器の内筒を通常のエアゾール容器に適用した、第５実施の形態を示す断面図。
【図７】従来のエアゾール容器の内筒を示す断面図。
【図８】図７のＢ部拡大断面図。
【符号の説明】
１  １１  エアゾール容器
３  １３  ３３  内筒
２０  ３０  ２連式エアゾール容器
２１  ３１  第１剤容器
２２  ３２  第２剤容器
２４  ３４  排出口
【図１】
2004236870.tif 000004
【図２】
2004236870.tif 000005
【図３】
2004236870.tif 000006
【図４】
2004236870.tif 000007
【図５】
2004236870.tif 000008
【図６】
2004236870.tif 000009
【図７】
2004236870.tif 000010
【図８】
2004236870.tif 000011